(57)【要約】【課題】高効率で高輝度な光出力を有する発光素子を提供する。【解決手段】有機層の少なくとも一層が、少なくとも１種の下記一般式（１）で示される化合物と、少なくとも一種の燐光発光材料を含有する発光素子。2007335638.tif 000020（ｎは３以上１２以下の整数であり、Ａｒは、置換基を有してもよいアリーレン基、ヘテロアリーレン基であり、全てのＡｒは同一でも、異なっていても良い。Ｘは、置換基を有してもよい２価の非芳香族性連結基であり、全てのＸは同一でも、異なっていても良い。）【選択図】なし【特許請求の範囲】
【請求項１】
一対の電極間に発光層を含む少なくとも一層の有機層を有する発光素子であって、前記有機層の少なくとも一層が、少なくとも１種の下記一般式（１）で示される化合物と、少なくとも一種の燐光発光材料を含有することを特徴とする発光素子。
【化１】
2007335638.tif 000019
（ｎは３以上１２以下の整数であり、Ａｒは、置換基を有してもよいアリーレン基、ヘテロアリーレン基であり、全てのＡｒは同一でも、異なっていても良い。Ｘは、置換基を有してもよい２価の非芳香族性連結基であり、全てのＸは同一でも、異なっていても良い。）
【請求項２】
前記Ｘが、−ＣＲ１Ｒ２−（Ｒ１，Ｒ２は、それぞれ独立に水素原子、ハロゲン原子、直鎖状または分岐状のアルキル基、アルコキシル基、アルキルアミノ基であり、該アルキル基中の水素原子はフッ素原子に置き換えられても良い。）、−Ｏ−、−ＮＲ３−（Ｒ３は、水素原子、直鎖状または分岐状のアルキル基、置換または無置換のアリール基またはヘテロアリール基であり、該アルキル基中の水素原子はフッ素原子に置き換えられても良い。）、−Ｓ−であることを特徴とする請求項１に記載の発光素子。
【請求項３】
前記ｎが４であることを特徴とする請求項１または２に記載の発光素子。
【請求項４】
前記一般式（１）で示される化合物を含有する層が発光層であることを特徴とする請求項１乃至３の何れかに記載の発光素子。
【請求項５】
前記燐光発光材料が金属配位化合物であることを特徴とする請求項１乃至４の何れかに記載の発光素子。
【請求項６】
前記金属配位化合物がイリジウム配位化合物であることを特徴とする請求項５に記載の発光素子。
【請求項７】
前記一般式（１）で示される化合物を含有する層が複数の燐光発光材料を含有することを特徴とする請求項１乃至６の何れかに記載の発光素子。
【請求項８】
前記燐光発光材料の最低励起三重項状態のエネルギー順位が、前記一般式（１）で示される化合物の最低励起三重項状態のエネルギー順位より低いことを特徴とする請求項１乃至７の何れかに記載の発光素子。
【請求項９】
前記燐光発光材料が青色発光材料であることを特徴とする請求項１乃至８の何れかに記載の発光素子。
【発明の詳細な説明】
【技術分野】
【０００１】
本発明は、有機化合物を用いた発光素子に関するものであり、さらに詳しくは、特定の分子構造を有する化合物と燐光発光材料を含有する層を有する有機ＥＬ（エレクトロルミネッセンス）素子に関するものである。
【背景技術】
【０００２】
有機発光素子における最近の進歩は著しく、その特徴は低印加電圧で高輝度、発光波長の多様性、高速応答性、薄型、軽量の発光デバイス化が可能であることから、広汎な用途への可能性を示唆している。
【０００３】
しかしながら、現状では更なる高輝度の光出力あるいは高変換効率が必要である。また、長時間の使用による経時変化や酸素を含む雰囲気気体や湿気などによる劣化等の耐久性の面で未だ多くの問題がある。さらにはフルカラーディスプレイ等への応用を考えた場合の色純度の良い青、緑、赤の発光が必要となるが、これらの問題に関してもまだ十分でない。
【０００４】
また、電子輸送層や発光層などに用いる蛍光性有機化合物として、芳香族化合物や縮合多環芳香族化合物が数多く研究されているが、発光輝度や耐久性が十分に満足できるものは得られているとは言いがたい。
【０００５】
特許文献１乃至３には、カリックスアレーン骨格を含む化合物の有機ＥＬ素子への応用が開示されている。特許文献１には、カリックスアレーンの金属包摂能を利用した、電子注入層や電子輸送層への応用が開示されている。特許文献２、３には、カリックスアレーン骨格をコアとしたデンドリマー型の発光材料としての開示が見られる。
【０００６】
【特許文献１】国際公開第０３／０２９３８３号パンフレット
【特許文献２】国際公開第０３／０５０２０１号パンフレット
【特許文献３】特開２００３−３１３５４６号公報
【発明の開示】
【発明が解決しようとする課題】
【０００７】
有機ＥＬ素子をディスプレイ等の表示装置に応用するためには、高効率で高輝度な光出力を有すると同時に高耐久性を十分に確保する必要がある。しかしながら、特許文献１乃至３の技術では、これらの問題に関して、まだ十分とは言えない。
【０００８】
そこで、本発明は、高効率で高輝度な光出力を有する発光素子を提供することを目的とする。また、高耐久性の発光素子を提供することを目的とする。さらには製造が容易でかつ比較的安価に作成可能な発光素子を提供することを目的とする。
【課題を解決するための手段】
【０００９】
すなわち、本発明の発光素子は、一対の電極間に発光層を含む少なくとも一層の有機層を有する発光素子であって、前記有機層の少なくとも一層が、少なくとも１種の下記一般式（１）で示される化合物と、少なくとも一種の燐光発光材料を含有することを特徴とする。
【００１０】
【化１】
2007335638.tif 000002
【００１１】
（ｎは３以上１２以下の整数であり、Ａｒは、置換基を有してもよいアリーレン基、ヘテロアリーレン基であり、全てのＡｒは同一でも、異なっていても良い。Ｘは、置換基を有してもよい２価の非芳香族性連結基であり、全てのＸは同一でも、異なっていても良い。）
【発明の効果】
【００１２】
本発明の発光素子は、高効率発光のみならず、長い期間高輝度を保ち、優れた素子である。また、本発明の発光素子は表示素子としても優れている。
【発明を実施するための最良の形態】
【００１３】
まず、本発明で用いる一般式（１）で示される化合物について説明する。
【００１４】
発光層が、キャリア輸送性のホスト材料とゲストからなる場合、発光にいたる主な過程は、以下のいくつかの過程からなる。
１．発光層内での電子・ホールの輸送。
２．ホストの励起子生成。
３．ホスト分子間の励起エネルギー伝達。
４．ホストからゲストへの励起エネルギー移動。
【００１５】
それぞれの過程における所望のエネルギー移動や、発光はさまざまな失活過程と競争でおこる。
【００１６】
ＥＬ素子の発光効率を高めるためには、発光中心材料そのものの発光量子収率が大きいことは言うまでもない。しかしながら、ホスト−ホスト間、あるいはホスト−ゲスト間のエネルギー移動が如何に効率的にできるかも大きな問題となる。また、燐光発光材料をゲスト分子として用いたＥＬ素子の発光効率を高めるためには、三重項発光の消光を防ぐために、燐光発光材料の最低三重項励起エネルギーレベルよりホスト材料の最低三重項励起エネルギーレベルが高い必要がある。
【００１７】
そこで本発明者らは種々の検討を行い、前記一般式（１）で示される化合物を、好ましくは発光層のホストに用いた燐光発光素子が、高効率発光し、長い期間高輝度を保ち、通電劣化が小さいことを見出した。
【００１８】
一般式（１）において、ｎは、３以上１２以下の整数であり、好ましくは３以上８以下の整数、より好ましくは３以上６以下の整数、さらに好ましくは、３または４である。
【００１９】
また、Ａｒは、置換基を有してもよいアリーレン基、ヘテロアリーレン基であり、全てのＡｒは同一でも、異なっていても良い。
【００２０】
アリーレン基、ヘテロアリーレン基の構造に特に限定は無いが、好ましくは、フェニレン基、ナフチレン基、アントラニレン基、フルオレニレン基、ピレニレン基、フェナントレニレン基、クリセニレン基、フルオランテニレン基、トリフェニレニレン基、ピリジレン基、ピラジニレン基、ピリミジレン基、ピリダジニレン基、キノリニレン基、イソキノリニレン基、フェナントリジニレン基、アルリジニレン基、ナフチリジニレン基、キノキサリニレン基、キナゾリニレン基、シンノリニレン基、フタラジニレン基、フェナントロリレン基、フェナジニレン基、ジベンゾフラニレン基、ジベンゾチオフェニレン基、カルバゾリレン基、ベンゾフラニレン基、ベンゾチオフェニレン基、インドリレン基、シクロアジレン基、ベンゾイミダゾリレン基、ベンゾチアゾリレン基、ベンゾチアジアゾリレン基であり、より好ましくは、フェニレン基、ナフチレン基、フルオレニレン基、ピリジレン基、ピラジニレン基、ピリミジレン基、キノリニレン基、イソキノリニレン基、キノキサリニレン基、フェナントロリレン基、カルバゾリレン基であり、さらに好ましくは、フェニレン基、ナフチレン基、フルオレニレン基である。
【００２１】
アリーレン基、ヘテロアリーレン基が有してもよい置換基としては特に限定は無いが、好ましくは、ハロゲン原子、水酸基、直鎖状または分岐状のアルキル基、水素原子がフッ素原子に置換された直鎖状または分岐状のアルキル基、アルコキシル基、ジアルキルアミノ基である。これら置換基に特に限定は無いが、好ましくは、フッ素、塩素、トリフルオロメチル基、メチル基、エチル基、プロピル基、ブチル基、ヘキシル基、デシル基、ヒドロキシヘキシル基、ターシャリーブチル基、イソプロピル基、メトキシ基、エトキシ基、プロピルオキシ基、ブチルオキシ基、ヘキシルオキシ基、デシルオキシ基、ヒドロキシヘキシルオキシ基、ターシャリーブチルオキシ基、イソプロピルオキシ基、ジメチルアミノ基、ジプロピルアミノ基、ジイソプロピルアミノ基、メチルエチルアミノ基、ビス（ヒドロキシエチル）アミノ基、ジターシャリーブチルアミノ基であり、より好ましくは、フッ素、トリフルオロメチル基、メチル基、エチル基、デシル基、ターシャリーブチル基、イソプロピル基、メトキシ基、ブチルオキシ基、ヘキシルオキシ基、イロプロピルオキシ基、ジメチルアミノ基、ジイソプロピルアミノ基、ジターシャリーブチルアミノ基であり、更に好ましくは、フッ素、トリフルオロメチル基、メチル基、ターシャリーブチル基、メトキシ基、イロプロピルオキシ基、ジメチルアミノ基、ジイソプロピルアミノ基である。
【００２２】
Ｘは、置換基を有してもよい２価の非芳香族性連結基であり、その構造に特に限定は無いが、好ましくは−ＣＲ1Ｒ2−、−Ｏ−、−ＮＲ3−、−Ｓ−、−ＣＯ−Ｏ−、−Ｏ−ＣＯ−であり、より好ましくは、−ＣＲ1Ｒ2−、−Ｏ−、−ＮＲ3−、−Ｓ−である。
【００２３】
Ｒ1，Ｒ2は、それぞれ独立に水素原子、ハロゲン原子、直鎖状または分岐状のアルキル基、アルコキシル基、アルキルアミノ基であり、該アルキル基中の水素原子はフッ素原子に置き換えられても良い。Ｒ1，Ｒ2は特に限定は無いが、好ましくは、水素原子、フッ素、塩素、トリフルオロメチル基、メチル基、エチル基、プロピル基、ブチル基、ヘキシル基、デシル基、ヒドロキシヘキシル基、ターシャリーブチル基、イソプロピル基、メトキシ基、エトキシ基、プロピルオキシ基、ブチルオキシ基、ヘキシルオキシ基、デシルオキシ基、ヒドロキシヘキシルオキシ基、ターシャリーブチルオキシ基、イソプロピルオキシ基、ジメチルアミノ基、ジプロピルアミノ基、ジイソプロピルアミノ基、メチルエチルアミノ基、ビス（ヒドロキシエチル）アミノ基、ジターシャリーブチルアミノ基であり、より好ましくは、水素原子、フッ素、トリフオロメチル基、メチル基、エチル基、デシル基、ターシャリーブチル基、イソプロピル基、メトキシ基、ブチルオキシ基、ヘキシルオキシ基、ジメチルアミノ基、ジイソプロピルアミノ基、ジターシャリーブチルアミノ基であり、更に好ましくは、水素原子、フッ素、トリフルオロメチル基、メチル基、エチル基、ターシャリーブチル基、メトキシ基、ジメチルアミノ基、ジイソプロピルアミノ基である。
【００２４】
また、Ｒ3は、水素原子、直鎖状または分岐状のアルキル基、置換または無置換のアリール基またはヘテロアリール基であり、該アルキル基中の水素原子はフッ素原子に置き換えられても良い。Ｒ3は特に限定は無いが、好ましくは、水素原子、フッ素、塩素、トリフルオロメチル基、メチル基、エチル基、プロピル基、ブチル基、ヘキシル基、デシル基、ヒドロキシヘキシル基、ターシャリーブチル基、イソプロピル基、フェニル基、ナフチル基、アントラニル基、フルオレニル基、ピレニル基、フェナントレニル基、クリセニル基、フルオランテニル基、トリフェニレニル基、ピリジル基、ピラジニル基、ピリミジル基、ピリダジニル基、キノリニル基、イソキノリニル基、フェナントリジニル基、アルリジニル基、ナフチリジニル基、キノキサリニル基、キナゾリニル基、シンノリニル基、フタラジニル基、フェナントロリル基、フェナジニル基、ジベンゾフラニル基、ジベンゾチオフェニル基、カルバゾリル基、ベンゾフラニル基、ベンゾチオフェニル基、インドリル基、シクロアジル基、ベンゾイミダゾリル基、ベンゾチアゾリル基、ベンゾチアジアゾリル基であり、より好ましくは、水素原子、フッ素、トリフルオロメチル基、メチル基、エチル基、ブチル基、デシル基、ターシャリーブチル基、フェニル基、ナフチル基、フルオレニル基、フェナントレニル基、ピリジル基、ピラジニル基、ピリミジル基、ピリダジニル基、キノリニル基、イソキノリニル基、フェナントロリル基、カルバゾリル基であり、さらに好ましくは、水素原子、メチル基、フェニル基、ナフチル基、フルオレニル基、フェナントレニル基、ピリジル基、キノリニル基、カルバゾリル基である。
【００２５】
また、該アリーレン基、ヘテロアリーレン基上の置換基は、ハロゲン原子、直鎖状または分岐状のアルキル基、水素原子がフッ素原子に置換された直鎖状または分岐状のアルキル基、アルコキシル基、ジアルキルアミノ基である。これら置換基に特に限定は無いが、好ましくは、フッ素、塩素、トリフルオロメチル基、メチル基、エチル基、プロピル基、ブチル基、ヘキシル基、デシル基、ヒドロキシヘキシル基、ターシャリーブチル基、イソプロピル基、メトキシ基、エトキシ基、プロピルオキシ基、ブチルオキシ基、ヘキシルオキシ基、デシルオキシ基、ヒドロキシヘキシルオキシ基、ターシャリーブチルオキシ基、イソプロピルオキシ基、ジメチルアミノ基、ジプロピルアミノ基、ジイソプロピルアミノ基、メチルエチルアミノ基、ビス（ヒドロキシエチル）アミノ基、ジターシャリーブチルアミノ基であり、より好ましくは、フッ素、トリフルオロメチル基、メチル基、エチル基、デシル基、ターシャリーブチル基、イソプロピル基、メトキシ基、ブチルオキシ基、ヘキシルオキシ基、イロプロピルオキシ基、ジメチルアミノ基、ジイソプロピルアミノ基、ジターシャリーブチルアミノ基であり、更に好ましくは、フッ素、トリフルオロメチル基、メチル基、ターシャリーブチル基、メトキシ基、イロプロピルオキシ基、ジメチルアミノ基、ジイソプロピルアミノ基である。
【００２６】
以下、一般式（１）で示される化合物の具体的な構造式を示す。但し、これらは、代表例を例示しただけで、本発明は、これに限定されるものではない。
【００２７】
【化２】
2007335638.tif 000003
【００２８】
【化３】
2007335638.tif 000004
【００２９】
【化４】
2007335638.tif 000005
【００３０】
【化５】
2007335638.tif 000006
【００３１】
【化６】
2007335638.tif 000007
【００３２】
【化７】
2007335638.tif 000008
【００３３】
【化８】
2007335638.tif 000009
【００３４】
【化９】
2007335638.tif 000010
【００３５】
【化１０】
2007335638.tif 000011
【００３６】
一般式（１）で示される化合物は、例えばＣｈｅｍｉｓｔｒｙ  Ｌｅｔｔｅｒｓ．，１９８９，１７４７．Ｊｏｕｒｎａｌ  ｏｆ  Ｏｒｇａｎｉｃ  Ｃｈｅｍｉｓｔｒｙ．，５２，２３３０（１９８７）．Ｊｏｕｒｎａｌ  ｏｆ  Ｏｒｇａｎｉｃ  Ｃｈｅｍｉｓｔｒｙ．，６５，３２９９（２０００）．Ｊｏｕｒｎａｌ  ｏｆ  Ｏｒｇａｎｉｃ  Ｃｈｅｍｉｓｔｒｙ．，５８，４０２３（１９９３）．Ｏｒｇａｎｉｃ  Ｌｅｔｔｅｒｓ．，４，１３９１（２００２）．Ｊｏｕｒｎａｌ  ｏｆ  Ｏｒｇａｎｉｃ  Ｃｈｅｍｉｓｔｒｙ．，６０，７２８４（１９９５）．Ｊｏｕｒｎａｌ  ｏｆ  Ｏｒｇａｎｉｃ  Ｃｈｅｍｉｓｔｒｙ．，６７，６８０８（２００２）．などを参考にして合成する事が出来る。
【００３７】
一般式（１）で示される化合物は高いガラス転移温度を有する。一般式（１）で示される化合物は、その分子骨格が環状骨格であることにより、同一構成要素からなる鎖状化合物に比べ、骨格がリジットになり分子運動が束縛されると考えらる。そのため、同一構成要素からなる鎖状化合物に比べより高いガラス転移点が得られる事が期待できる。
【００３８】
一般式（１）で示される化合物は、一般式（１）中のＡｒの性状を変化させることで容易に、バンドギャップや最低励起三重項状態のエネルギー順位や、キャリアの輸送性をコントロールすることができる。
【００３９】
通電による発光劣化の原因として、不純物の混入が挙げられる。高分子化合物を素子に用いた場合は、高分子中の不純物の除去が難しいため、素子に不純物が混入しやすく、素子の短寿命化を引き起こす。一般式（１）で示される化合物は、単一化合物であるため、再結晶法、カラムクロマトグラフィー法、昇華精製法等の精製法を適宜用いる事により、不純物の除去が容易であり、有機ＥＬ素子の高耐久化を期待する事が出来る。
【００４０】
本発明の発光素子は、有機層の少なくとも一層、好ましくは発光層が、少なくとも１種の一般式（１）で示される化合物と、少なくとも一種の燐光発光材料を含有する。燐光発光材料の含有量は、好ましくは０．１％以上５０％以下、より好ましくは０．１％以上２０％以下である。
【００４１】
燐光発光材料は、特に限定されないが、高効率の発光素子を得る為には、Ｉｒ配位化合物、Ｐｔ配位化合物、Ｒｅ配位化合物、Ｃｕ配位化合物、Ｅｕ配位化合物、Ｒｈ配位化合物等の金属配位化合物が好ましい。より好ましくは、強い燐光を発することが知られているＩｒ配位化合物、Ｐｔ配位化合物であり、さらに好ましくは、Ｉｒ配位化合物である。
【００４２】
燐光発光材料は、複数色の発光、及び、励起子や電荷伝達の補助を目的として、複数種を含有させてもよい。
【００４３】
また、燐光発光材料の最低励起三重項状態のエネルギー順位は、一般式（１）で示される化合物の最低励起三重項状態のエネルギー順位より低いことが好ましい。
【００４４】
また、燐光発光材料が青色発光材料であることが好ましい。
【００４５】
一般式（１）で示される化合物と、燐光発光材料を含有する有機層は、真空蒸着法、キャスト法、塗布法、スピンコート法、インクジェット法などにより製膜することができる。
【００４６】
以下、本発明に用いられる燐光発光材料の具体的な構造式を示す。但し、これらは、代表例を例示しただけで、本発明は、これに限定されるものではない。
【００４７】
【化１１】
2007335638.tif 000012
【００４８】
【化１２】
2007335638.tif 000013
【００４９】
【化１３】
2007335638.tif 000014
【００５０】
【化１４】
2007335638.tif 000015
【００５１】
【化１５】
2007335638.tif 000016
【００５２】
【化１６】
2007335638.tif 000017
【００５３】
【化１７】
2007335638.tif 000018
【００５４】
本発明の発光素子は、一対の電極間に発光層を含む少なくとも一層の有機層を有する。本発明の発光素子の基本的な構成を図１に示した。
【００５５】
図１に示した発光素子では、透明基板１５上に、５０ｎｍ以上２００ｎｍ以下の膜厚を持つ透明電極１４と、複数層の有機層と、及びこれを挟持するように金属電極１１が形成される。
【００５６】
図１（ａ）では，有機層が発光層１２とホール輸送層１３からなる例を示した。透明電極１４としては、仕事関数が大きなＩＴＯなどが用いられ、透明電極１４からホール輸送層１３へホール注入をしやすくしている。金属電極１１には、アルミニウム、マグネシウムあるいはそれらを用いた合金など、仕事関数の小さな金属材料を用い、有機層への電子注入をしやすくしている。
【００５７】
発光層１２には、好ましくは一般式（１）で示される化合物と、燐光発光材料を用いるが、ホール輸送層１３には，例えばトリフェニルジアミン誘導体、代表例としてはα−ＮＰＤなど、電子供与性を有する材料も適宜用いることができる。
【００５８】
以上の構成した素子は電気的整流性を示し、金属電極１１を陰極に透明電極１４を陽極になるように電界を印加すると、金属電極１１から電子が発光層１２に注入され、透明電極１５からはホールが注入される。
【００５９】
注入されたホールと電子は、発光層１２内で再結合して励起子が生じ、発光する。この時、ホール輸送層１３は電子のブロッキング層の役割を果たし，発光層１２とホール輸送層１３の間の界面における再結合効率が上がり，発光効率が上がる。
【００６０】
さらに図１（ｂ）では、図１（ａ）の金属電極１１と発光層１２の間に、電子輸送層１６が設けられている。発光機能と電子及びホール輸送機能を分離して、より効果的なキャリアブロッキング構成にすることで、発光効率を上げている。電子輸送層１６としては、例えばオキサジアゾール誘導体などを用いることができる。
【００６１】
また図１（ｃ）に示すように、陽極である透明電極１４側から、ホール輸送層１３、発光層１２、励起子拡散防止層１７、電子輸送層１６、及び金属電極１１からなる４層構成とすることも望ましい形態である。
【実施例】
【００６２】
以下に実施例を挙げて本発明を具体的に説明する。但し、本発明はこれらに限定されるものではない。
【００６３】
＜例示化合物Ｎｏ．ＸＡ−２の合成＞
例示化合物Ｎｏ．ＸＡ−１（５ｇ、７．７ｍｍｏｌｅ）をテトラヒドロフラン（ＴＨＦ）２００ｍｌ、Ｎ，Ｎ−ジメチルホルムアミド（ＤＭＦ）２０ｍｌの混合溶媒に加え、これに水素化ナトリウム（５ｇ、１２５ｍｍｏｌｅ）を加え４時間還流した。更に、ヨウ化メチル（８７ｇ、６１６ｍｍｏｌ）を加え６時間加熱還流した。室温まで冷却後、溶媒を留去後、残渣をクロロホルムに溶解し、飽和食塩水で洗浄後、有機層を硫酸マクネシウムで乾燥後、乾燥剤をろ過し、溶媒を留去した。残渣をクロロホルムに溶かしアルミナカラムクロマトグラフィーで分離精製し、トルエン−ヘキサンの混合溶媒より再結晶した。得られた結晶を１２０℃で真空乾燥後、昇華精製を行い例示化合物Ｎｏ．ＸＡ−２を（３．５ｇ、収率：６５％）得た。
【００６４】
ＭＡＬＤＩ−ＴＯＦ  ＭＳ（マトリックス支援イオン化−飛行時間型質量分析）によりこの化合物のＭ+である７０４．４を確認した。
【００６５】
また、この化合物のガラス転移温度は８０℃であった。
【００６６】
＜実施例１＞
図１（ｂ）に示す有機層が３層の素子を製造した。
【００６７】
ガラス基板（透明基板１５）上に１００ｎｍのＩＴＯ（透明電極１４）をパターニングした。そのＩＴＯ基板上に、以下の有機層と電極層を１０-5Ｐａの真空チャンバー内で抵抗加熱による真空蒸着にて連続製膜し、対向する電極面積が３ｍｍ2になるようにした。
ホール輸送層１３（４０ｎｍ）：α−ＮＰＤ
発光層１２（２０ｎｍ）：例示化合物Ｎｏ．ＸＡ−２：例示化合物Ｎｏ．ＸＸ−２０（重量比１０％）
電子輸送層１６（２５ｎｍ）：Ｂｐｈｅｎ（同仁化学研究所製）
金属電極１１−１（１ｎｍ）：ＫＦ
金属電極１１−２（１３０ｎｍ）：Ａｌ
【００６８】
ＥＬ素子の特性は、電流電圧特性をヒューレッドパッカード社製・微小電流計４１４０Ｂで測定し、発光輝度は、トプコン社製ＢＭ７で測定した。
【００６９】
この素子において輝度が２００ｃｄ／ｍ2における電流効率は４．０Ｃｄ／Ａ、電力効率では２．２ｌｍ／Ｗを得ることができた。このときの発光スペクトルのピークは４６８ｎｍであり、ＣＩＥ色度座（ｘ，ｙ＝０．２４，０．３２）であった。
【００７０】
この素子に５Ｖの電圧を印加すると、５００ｃｄ／ｍ2が得られ、安定した発光が確認された。
【図面の簡単な説明】
【００７１】
【図１】本発明の発光素子の一例を示す図である。
【図１】
2007335638.tif 000021